"ポリプロピレンカーボネート発泡体の製造に使用される組成物であって、Aa1ポリプロピレンカーボネート樹脂10~90重量およびa2熱可塑性樹脂10~90重量からなるベース樹脂100重量部と、Bポリプロピレンカーボネート相溶化剤0.1~20重量部と、C架橋剤、鎖延長剤またはこれらの混合物0.01~10重量部と、D無機物質0.1~10重量部と、E熱安定剤0.01~1重量部と、を含む、ポリプロピレンカーボネート発泡体製造用組成物。F難燃剤0.01~50重量部およびG衝撃補強剤1~20重量部から選択される一つまたは二つ以上の混合物をさらに含むことを特徴とする、請求項1に記載のポリプロピレンカーボネート発泡体製造用組成物。前記a1ポリプロピレンカーボネート樹脂の分子量が10,000~1,000,000であることを特徴とする、請求項1に記載のポリプロピレンカーボネート発泡体製造用組成物。前記a2熱可塑性樹脂は、PETGPolyethyleneTerephthalateGlycol、ポリ乳酸、ポリ酢酸ビニル、ポリカプロラクトン、ポリメタクリル酸メチル、ポリエチレン酢酸ビニル共重合体EVA、ポリエチレンメチルアクリレートグリシジルメタクリレート共重合体、ポリエチレン、ポリプロピレンおよび下記構造のコポリエステルからなる群から選択される一つまたは二つ以上の混合物であることを特徴とする、請求項1に記載のポリプロピレンカーボネート発泡体製造用組成物。式中、‐[R‐OZ‐はポリオールであって、a分子量200~10,000のポリエステルポリオールトリオール、b分子量200~10,000のポリエーテルグリコール、およびc分子量10,000以下のポリエステルポリオールジオールからなる群から選択されるポリオールであり、mは2~10の整数であり、nは0~18の整数であり、pは2~10の整数であり、v、w、xおよびyはそれぞれ0~100の整数である。前記Bポリプロピレンカーボネート相溶化剤は、重量平均分子量が5,000~10,000,000g/molのアクリル系共重合体であることを特徴とする、請求項1に記載のポリプロピレンカーボネート発泡体製造用組成物。前記アクリル系共重合体は、線形アルキルメタアクリレートモノマー、分枝アルキルメタアクリレートモノマー、環状アルキルメタアクリレートモノマー、およびこれらの組み合わせからなる群から選択される少なくとも2種以上のモノマーが共重合してなる重合体であることを特徴とする、請求項5に記載のポリプロピレンカーボネート発泡体製造用組成物。前記Bポリプロピレンカーボネート相溶化剤は、重量平均分子量が500~1,000,000g/molの低分子量ポリプロピレンカーボネートまたはポリプロピレンカーボネート共重合体であることを特徴とする、請求項1に記載のポリプロピレンカーボネート発泡体製造用組成物。前記C架橋剤は、2,4‐トリレンジイソシアネート、2,6‐トリレンジイソシアネート、4,4 ́‐ジフェニルメタンジイソシアネート、m‐フェニレンジイソシアネート、キシレンジイソシアネート、テトラメチレンジイソシアネート、ヘキサメチレンジイソシアネート、リジンジイソシアネートエステル、1,4‐シクロヘキシレンジイソシアネート、4,4 ́‐ジシクロヘキシルメタンジイソシアネート、3,3 ́‐ジメチル‐4,4 ́‐ビフェニレンジイソシアネート、N‐p‐マレイミドフェニルイソシアネート、1,6‐ヘキサメチレンジイソシアネートおよびイソホロンジイソシアネートからなる群から選択される一つまたは二つ以上のポリイソシアネート混合物であることを特徴とする、請求項1に記載のポリプロピレンカーボネート発泡体製造用組成物。前記C鎖延長剤は、エチレングリコール、1,4‐ブタンジオール、1,5‐ペンタンジオール、1,6‐ヘキサンジオール、1,10‐デカンジオール、2,2‐ジメチル‐1,3‐プロパンジオール、1,3‐プロパンジオール、トリメチロールプロパン、ビスフェノール、ポリエステルジオール、ポリエーテルジオール、ポリカプロラクトンジオール、ポリカーボネートジオール、2,2‐ビスヒドロキシメチルプロピオン酸、2‐ヒドロキシコハク酸、2,3,4,5‐テトラヒドロキシヘキサンジオール酸、プロパン‐1,2,3‐トリカルボン酸、Z‐プロパ‐1‐エン‐1,2,3‐トリカルボン酸prop1ene123tricarboxylicacid、クエン酸、イソクエン酸、シス‐またはトランス‐アコニット酸およびトリメシン酸からなる群から選択される一つまたは二つ以上の混合物であることを特徴とする、請求項1に記載のポリプロピレンカーボネート発泡体製造用組成物。前記D無機物質は、二酸化チタン、タルク、カオリン、珪灰石、雲母、チタンTi、鉛Pb、バリウムBa、ケイ素Si、スズSn、カルシウムCa、マグネシウムMg、アルミニウムAl、シリコーンSi、ニオブNb、ジルコニウムZr、鉄Fe、タングステンW、バナジウムV、マンガンMn、コバルトCo、ニッケルNi、亜鉛Zn、および希土類金属元素からなる群から選択される金属を一つ以上含むセラミック粒子からなる群から選択される一つまたは二つ以上の混合物であることを特徴とする、請求項1に記載のポリプロピレンカーボネート発泡体製造用組成物。前記E熱安定剤は、フェノール系、ヒドロキノン系、ベンジルアルコール系、キノン系およびアミン系の化合物からなる群から選択される一つまたは二つ以上の混合物であることを特徴とする、請求項1に記載のポリプロピレンカーボネート発泡体製造用組成物。前記熱安定剤は、フェノチアジン、p‐メトキシフェノール、クレゾール、ベンズヒドロール、2‐メトキシ‐p‐ヒドロキノン、2,5‐ジ‐tert‐ブチルキノン、ジイソプロピルアミンおよびフェノチアジンからなる群から選択される一つまたは二つ以上の混合物であることを特徴とする、請求項11に記載のポリプロピレンカーボネート発泡体製造用組成物。前記F難燃剤は、リン系難燃剤、窒素化合物系難燃剤、シリコーン系難燃剤、無機系難燃剤、メラミン系難燃剤およびハロゲン系難燃剤からなる群から選択される一つまたは二つ以上の混合物であることを特徴とする、請求項2に記載のポリプロピレンカーボネート発泡体製造用組成物。前記G衝撃補強剤は、コアシェル構造の共重合体および鎖構造の補強剤からなる群から選択される一つまたは二つ以上の混合物であることを特徴とする、請求項2に記載のポリプロピレンカーボネート発泡体製造用組成物。前記コアシェル構造の共重合体は、ジエン系ゴム、アクリル系ゴム、シリコーン系ゴム、およびこれらの組み合わせからなる群から選択されるゴムで形成されたコアに、アルキルメタアクリレート、メタアクリレート、酸無水物、アルキルまたはフェニル核置換マレイミド、およびこれらの組み合わせからなる群から選択される不飽和モノマーがグラフトされてシェルが形成された構造を有することを特徴とする、請求項14に記載のポリプロピレンカーボネート発泡体製造用組成物。請求項1から請求項15のいずれか一項に記載のポリプロピレンカーボネート発泡体製造用組成物からなるポリプロピレンカーボネート発泡体。本発明の目的は、このような従来技術の問題点を解決するために発泡性能と発泡形態保持能力に優れており、燃焼時に発生する有毒ガスが著しく減少するポリプロピレンカーボネート発泡体を製造するための組成物を提供することにある。本発明の他の目的は、前記の組成物を用いて製造されたポリプロピレンカーボネート発泡体を提供することにある。本発明は、ポリプロピレンカーボネート発泡体expandablepolypropylenecarbonateを製造するための組成物およびこれからなるポリプロピレンカーボネート発泡体に関し、より詳細には、発泡剤として超臨界二酸化炭素を使用し、好適な発泡方法により、成形性に優れた発泡体を製造できるポリプロピレンカーボネート発泡体製造用組成物に関する。本発明に係る組成物を用いて優れた熱安定性と寸法安定性を有する高倍率のポリプロピレンカーボネート発泡体を製造することができる。以下、本発明についてより詳細に説明する。本発明は、ポリプロピレンカーボネート発泡体の製造に使用される組成物であって、Aa1ポリプロピレンカーボネート樹脂10~90重量およびa2熱可塑性樹脂10~90重量からなるベース樹脂100重量部と、Bポリプロピレンカーボネート相溶化剤0.1~20重量部と、C架橋剤、鎖延長剤またはこれらの混合物0.01~10重量部と、D無機物質0.1~10重量部と、E熱安定剤0.01~1重量部と、を含むポリプロピレンカーボネート発泡体製造用組成物に関する。本発明において、ポリプロピレンカーボネート発泡体製造用組成物を製造する際に、架橋剤、鎖延長剤またはこれらの混合物Cを投入して加工温度での溶融強度を高め、ポリプロピレンカーボネート相溶化剤Bを投入してベース樹脂Aを構成するポリプロピレンカーボネート樹脂a1と熱可塑性樹脂a2との相溶性を増加させることにより、優れた熱安定性と寸法安定性を有する高倍率のポリプロピレンカーボネート発泡体を製造することができる。前記ベース樹脂Aは、ポリプロピレンカーボネート樹脂a110~90重量と、熱可塑性樹脂a210~90重量とからなり、前記ポリプロピレンカーボネート樹脂a1は、高分子量のポリプロピレンカーボネートまたはポリプロピレンカーボネート共重合体であり、分子量が10,000~1,000,000であることが好ましい。また、前記熱可塑性樹脂a2を添加することでポリプロピレンカーボネート発泡体の寸法安定性および耐熱性を増加させることができる。熱可塑性樹脂の使用含量が10重量未満の場合には発泡成形製品の寸法安定性と耐熱性を期待し難い。具体的に、前記熱可塑性樹脂a2として、PETGPolyethyleneTerephthalateGlycol、ポリ乳酸、ポリ酢酸ビニル、ポリカプロラクトン、ポリメタクリル酸メチル、ポリエチレン酢酸ビニル共重合体EVA、ポリエチレンメチルアクリレートグリシジルメタクリレート共重合体、ポリエチレン、ポリプロピレンおよび下記構造のコポリエステルからなる群から選択される一つまたは二つ以上の混合物を使用してもよい。式中、‐[R‐OZ‐はポリオールであって、a分子量200~10,000のポリエステルポリオールトリオール、b分子量200~10,000のポリエーテルグリコール、およびc分子量10,000以下のポリエステルポリオールジオールからなる群から選択されるポリオールであり、mは2~10の整数であり、nは0~18の整数であり、pは2~10の整数であり、v、w、xおよびyはそれぞれ0~100の整数である。前記ベース樹脂A内のポリプロピレンカーボネート樹脂a1と熱可塑性樹脂a2との相溶性を増加させるために、ポリプロピレンカーボネート相溶化剤Bをベース樹脂A100重量部に対して0.1~20重量部で使用する。前記相溶化剤は、重量平均分子量が5,000~10,000,000g/molのアクリル系共重合体であるか、重量平均分子量が500~1,000,000g/molの低分子量ポリプロピレンカーボネートまたはポリプロピレンカーボネート共重合体であってもよく、前記アクリル系共重合体は、線形アルキルメタアクリレートモノマー、分枝アルキルメタアクリレートモノマー、環状アルキルメタアクリレートモノマー、およびこれらの組み合わせからなる群から選択される少なくとも2種以上のモノマーが共重合してなる重合体である。前記架橋剤、鎖延長剤またはこれらの混合物Cを投入することでPPCと熱可塑性重合体の溶融粘度が上昇し、発泡時に安定した形態が得られる。この際、架橋剤、鎖延長剤またはこれらの混合物の使用含量が0.01重量部未満であれば使用する意味がなく、10重量部以上であれば、混合物の溶融粘度が高くなりすぎて加工に適当でない。前記架橋剤としては、2,4‐トリレンジイソシアネート、2,6‐トリレンジイソシアネート、4,4 ́‐ジフェニルメタンジイソシアネート、m‐フェニレンジイソシアネート、キシレンジイソシアネート、テトラメチレンジイソシアネート、ヘキサメチレンジイソシアネート、リジンジイソシアネートエステル、1,4‐シクロヘキシレンジイソシアネート、4,4 ́‐ジシクロへキシルメタンジイソシアネート、3,3 ́‐ジメチル‐4,4 ́‐ビフェニレンジイソシアネート、N‐p‐マレイミドフェニルイソシアネート、1,6‐ヘキサメチレンジイソシアネートおよびイソホロンジイソシアネートからなる群から選択される1種以上のポリイソシアネートを使用してもよく、前記鎖延長剤としては、エチレングリコール、1,4‐ブタンジオール、1,5‐ペンタンジオール、1,6‐ヘキサンジオール、1,10‐デカンジオール、2,2‐ジメチル‐1,3‐プロパンジオール、1,3‐プロパンジオール、トリメチロールプロパン、ビスフェノール、ポリエステルジオール、ポリエーテルジオール、ポリカプロラクトンジオール、ポリカーボネートジオール、2,2‐ビスヒドロキシメチルプロピオン酸、2‐ヒドロキシコハク酸、2,3,4,5‐テトラヒドロキシヘキサンジオール酸、プロパン‐1,2,3‐トリカルボン酸、Z‐プロパ‐1‐エン‐1,2,3‐トリカルボン酸prop1ene123tricarboxylicacid、クエン酸、イソクエン酸、シス‐またはトランス‐アコニット酸およびトリメシン酸からなる群から選択される一つまたは二つ以上のジオールまたはポリオール混合物を使用してもよく、前記架橋剤と鎖延長剤を組み合わせて使用してもよい。前記無機物質Dは、発泡後に発泡体の形態安定性と耐熱特性向上を付与するために使用され、その含量が0.1重量部未満であれば添加する意味がなく、10重量部以上であれば発泡性能が低減する。具体的には、前記無機物質Dとして、二酸化チタン、タルク、カオリン、珪灰石、雲母、チタンTi、鉛Pb、バリウムBa、ケイ素Si、スズSn、カルシウムCa、マグネシウムMg、アルミニウムAl、シリコーンSi、ニオブNb、ジルコニウムZr、鉄Fe、タングステンW、バナジウムV、マンガンMn、コバルトCo、ニッケルNi、亜鉛Zn、および希土類金属元素からなる群から選択される金属を一つ以上含むセラミック粒子からなる群から選択される一つまたは二つ以上の混合物を使用してもよい。前記熱安定剤Eは、素材の加工時に発生しうる熱分解現象から組成物を保護するために使用され、含量が0.01重量部未満であれば添加する意味がなく、1重量部以上であればそれ以上の熱安定性を期待し難い。前記熱安定剤Eとしては、フェノール系、ヒドロキノン系、ベンジルアルコール系、キノン系およびアミン系の化合物からなる群から選択される一つまたは二つ以上の混合物を使用してもよく、具体的に、フェノチアジン、p‐メトキシフェノール、クレゾール、ベンズヒドロール、2‐メトキシ‐p‐ヒドロキノン、2,5‐ジ‐tert‐ブチルキノン、ジイソプロピルアミンおよびフェノチアジンからなる群から選択される一つまたは二つ以上の混合物を使用することが好ましい。また、前記構成成分A~E以外に、F難燃剤、G衝撃補強剤またはこれらの混合物をさらに含んでもよい。前記難燃剤は、難燃性を与えるか耐熱性を向上させるために使用されるものであって、特に限定されるものではなく、具体的には、リン系難燃剤、窒素化合物系難燃剤、シリコーン系難燃剤、無機系難燃剤、メラミン系難燃剤およびハロゲン系難燃剤からなる群から選択される一つまたは二つ以上の混合物を使用してもよい。前記リン系難燃剤は通常のリンを含有する難燃剤を意味し、例えば、赤リン、ホスフェートPhosphate、ホスホネートPhosphonate、ホスフィネートPhosphinate、ホスフィンオキシドPhosphineOxide、ホスファゼンPhosphazeneおよびこれらの金属塩などを適用してもよく、必ずしもこれに制限されるものではない。前記窒素化合物系難燃剤としては、脂肪族アミン化合物、芳香族アミン化合物、含窒素複素環化合物、シアンcyan化合物、脂肪族アミド、芳香族アミド、尿素、チオthio尿素などが挙げられる。前記シリコーン系難燃剤としては、シリコーン樹脂、またはシリコーンオイルが挙げられる。前記シリコーン樹脂としては、RSiO32、RSiO、RSiO12の単位を組み合わせることができる三次元網状構造を有する樹脂などが挙げられる。ここで、Rは、メチル基、エチル基、プロピル基などの炭素数1~10のアルキル基、芳香族基、または前記置換基にビニル基を含有する置換基を示す。前記シリコーンオイルは、ポリジメチルシロキサンおよびポリジメチルシロキサンの側鎖または末端の少なくとも一つのメチル基が水素、アルキル基、シクロへキシル基、フェニル基、ベンジル基、エポキシ基、ポリエーテル基、カルボキシル基、メルカプト基、クロロアルキル基、アルキルアルコールエステル基、アルコール基、アリル基、ビニル基、トリフルオロメチル基、およびこれらの組み合わせからなる群から選択されるものによって変性される改質ポリシロキサンまたはこのような混合物である。前記無機系難燃剤としては、酸化ケイ素SiO2、水酸化マグネシウム、水酸化アルミニウム、三酸化アンチモン、五酸化アンチモン、アンチモン、炭酸ナトリウム、ヒドロキシスズ酸亜鉛、スズ酸亜鉛、メタスズ酸酸化スズ、酸化スズ塩、硫酸亜鉛、酸化亜鉛、酸化第一鉄、酸化第二鉄、酸化第一スズ、酸化第二スズ、ホウ酸亜鉛、ホウ酸カルシウム、ホウ酸アンモニウム、オクタモリブデン酸アンモニウム、タングステン酸の金属塩、タングステンとメタロイドmetalloidとの複合酸化物、ジルコニウム系化合物、グアニジン系化合物、黒鉛、滑石、膨張性黒鉛などが挙げられる。前記メラミン系難燃剤としては、メラミンホスフェート、ジメラミンホスフェート、メラミンピロホスフェート、メラミンシアヌレートなどが挙げられる。前記ハロゲン系難燃剤としては、難燃剤の役割を果たすことができるハロゲン系化合物であれば制限なく使用できる。例えば、デカブロモジフェニルエーテル、デカブロモジフェニルエタン、テトラブロモビスフェノールA、テトラブロモビスフェノールAエポキシオリゴマー、オクタブロモトリメチルフェニルインダン、エチレン‐ビス‐テトラブロモフタルイミド、トリストリブロモフェノールトリアジン、臭素化ポリスチレンなどの商用化したハロゲン系難燃剤を使用してもよい。前記難燃剤は、ベース樹脂100重量部に対して0.01~50重量部でさらに含んでもよく、難燃剤の含量が0.01重量部未満の場合には難燃効果を得ることが困難であり、50重量部を超える場合には衝撃強度のような物性が著しく低下しうる。前記衝撃補強剤は、耐衝撃性をより向上させるために使用されるものであって、ベース樹脂100重量部に対して1~20重量部でさらに含んでもよく、前記衝撃補強剤を1重量部未満で使用する場合には衝撃補強の効果が低下し、20重量部を超えて使用する場合には耐スクラッチ性および難燃性などが低下しうる。前記衝撃補強剤として、コアシェル構造の共重合体および鎖構造の補強剤からなる群から選択される1種以上を使用してもよく、前記コアシェル構造の共重合体は、ジエン系ゴム、アクリル系ゴム、シリコーン系ゴム、およびこれらの組み合わせからなる群から選択されるゴムで形成されたコアに、アルキルメタアクリレート、メタアクリレート、酸無水物、アルキルまたはフェニル核置換マレイミド、およびこれらの組み合わせからなる群から選択される不飽和モノマーがグラフトされてシェルが形成された構造であることが好ましい。また、本発明のポリプロピレンカーボネート発泡体は、A燃焼時に有毒ガスが発生しないポリプロピレンカーボネートと熱可塑性樹脂からなるベース樹脂と、Bポリプロピレンカーボネート相溶化剤と、C架橋剤、鎖延長剤またはこれらの混合物と、D無機物質と、E熱安定剤と、を含むポリプロピレンカーボネート発泡体製造用組成物と超臨界状態の流体を好適な温度および好適な圧力下で保持した後に発泡させる方法により製造される。本発明に係るポリプロピレンカーボネート発泡体製造用組成物を用いてポリプロピレンカーボネート発泡体を製造する際に、主反応器に前記組成物および発泡剤としての超臨界流体を投入して前記組成物に含まれる熱可塑性樹脂の融点付近の温度まで加熱することが好ましい。すなわち、熱可塑性樹脂が溶融されると発泡剤が前記組成物の内部に均一に浸透することが困難になるため、前記組成物が流動性を有し、かつ完全に溶融される前までに加熱することが好ましい。このような加熱温度は、熱可塑性樹脂の種類に応じて選択して施すことができる。例えば、ポリプロピレンカーボネートにポリブチレンサクシネートを熱可塑性樹脂として混合して組成物を製造する場合、発泡体の製造時に常温25°Cから80~100°Cの設定温度まで加熱を施し、前記の設定温度で5~30分間保持することが好ましく、80~100°Cの温度で超臨界流体を除去して発泡を施すことが好ましい。本発明において、ポリプロピレンカーボネート発泡体製造用組成物を用いてポリプロピレンカーボネート発泡体を製造する際に、発泡剤は、第1発泡剤および第2発泡剤の2種類を同時に使用してもよく、第2発泡剤の1種類のみを使用してもよい。前記第1発泡剤は、従来、ポリオレフィン発泡体を製造する際に通常使用した発泡剤であればいずれのものでも使用できる。本発明において、このような従来のポリオレフィン発泡体を製造する際に使用した第1発泡剤の一例として、イソブタン、ブタン、プロパン、ペンタンから選択される一つまたは二つ以上の混合物が挙げられる。前記で第2発泡剤としては超臨界流体を使用する。この際、超臨界流体は、発泡剤として使用できる流体の超臨界状態のものであればいずれのものでも使用することができる。本発明において、ポリオレフィンの製造時に使用できる第2発泡剤である超臨界流体の一例として、超臨界二酸化炭素、超臨界イソブタン、超臨界ブタン、超臨界プロパン、超臨界ペンタンから選択される一つまたは二つ以上の混合物が挙げられる。本発明において、発泡剤としての第2発泡剤は、第1発泡剤の含量に対して1倍~20倍の含量を使用することができる。他の特徴および様相は、後述する詳細な説明、図面、および請求項により明らかになる。本発明に係るポリプロピレンカーボネート発泡体製造用組成物を利用すると、燃焼時に発生する有毒ガスが著しく減少し、優れた熱安定性と寸法安定性を有する高倍率のポリプロピレンカーボネート発泡体を製造することができる。以下、本発明の内容を実施例を参照して具体的に説明する。しかし、これらは本発明をより詳細に説明するためのものであって、本発明の権利範囲はこれらによって限定されない。以下、下記方法によって物性を測定した。<耐熱温度の評価方法>発泡体を該当温度で所定時間保持し、変形が生じることなく発泡体の形態と寸法安定性を保持する上限温度を測定した。<燃焼性の評価方法>発泡体をKSM3808の燃焼性評価方法によって測定し、3秒以内に点火した火が消えるかを評価した。[比較例1]ポリプロピレンカーボネート分子量:15万ペレットを主反応器に投入して二酸化炭素を注入し、温度を常温から80°Cまで昇温しながら超臨界二酸化炭素状態でペレットの内部に二酸化炭素ガスが浸透するように1時間保持した後、排気口を介して二酸化炭素ガスを排気して発泡体を形成した。発泡結果を下記表1に示した。[実施例1]ポリプロピレンカーボネート分子量:15万70重量とPBSPolybutylenesuccinate、分子量:17万30重量からなるベース樹脂100重量部と、ポリプロピレンカーボネート相溶化剤ポリプロピレンカーボネート共重合体、分子量:15万、SKエナジー社製1重量部と、PMPIN‐[p‐Maleimidophenylisocyanate0.5重量部と、CaCO35重量部と、耐熱安定製Songnox1076、ソンウォンインダストリアル社製0.02重量部と、を混合し、二軸押出機Twinscrewextruderで押出してペレット成形を行った後、前記工程で製造されたペレットを主反応器に投入して二酸化炭素を注入し、温度を常温から80°Cまで昇温しながら超臨界二酸化炭素状態でペレットの内部に二酸化炭素ガスが浸透するように1時間保持した後、排気口を介して二酸化炭素ガスを排気して発泡体を形成した。発泡結果を下記表1に示した。[実施例2ポリプロピレンカーボネート分子量:15万50重量とPBS分子量:17万50重量からなるベース樹脂100重量部と、ポリプロピレンカーボネート相溶化剤ポリプロピレンカーボネート共重合体、分子量:15万、SKエナジー社製1重量部と、PMPI0.5重量部と、CaCO35重量部と、耐熱安定製Songnox1076、ソンウォンインダストリアル社製0.02重量部と、を混合し、二軸押出機で押出してペレット成形を行った後、前記工程で製造されたペレットを主反応器に投入して二酸化炭素を注入し、温度を常温から80°Cまで昇温しながら超臨界二酸化炭素状態でペレットの内部に二酸化炭素ガスが浸透するように1時間保持した後、排気口を介して二酸化炭素ガスを排気して発泡体を形成した。発泡結果を下記表1に示した。[実施例3ポリプロピレンカーボネート分子量:15万30重量とPBS分子量:17万70重量からなるベース樹脂100重量部と、ポリプロピレンカーボネート相溶化剤ポリプロピレンカーボネート共重合体、分子量:15万、SKエナジー社製1重量部と、PMPI0.5重量部と、CaCO35重量部と、耐熱安定製Songnox1076、ソンウォンインダストリアル社製0.02重量部と、を混合し、二軸押出機で押出してペレット成形を行った後、前記工程で製造されたペレットを主反応器に投入して二酸化炭素を注入し、温度を常温から80°Cまで昇温しながら超臨界二酸化炭素状態でペレットの内部に二酸化炭素ガスが浸透するように1時間保持した後、排気口を介して二酸化炭素ガスを排気して発泡体を形成した。発泡結果を下記表1に示した。[実施例4ポリプロピレンカーボネート分子量:15万50重量とPBS分子量:17万50重量からなるベース樹脂100重量部と、ポリプロピレンカーボネート相溶化剤ポリプロピレンカーボネート共重合体、分子量:15万、SKエナジー社製1重量部と、PMPI0.5重量部と、CaCO35重量部と、耐熱安定製Songnox1076、ソンウォンインダストリアル社製0.02重量部と、AlOH330重量部と、を混合し、二軸押出機で押出してペレット成形を行った後、前記工程で製造されたペレットを主反応器に投入して二酸化炭素を注入し、温度を常温から80°Cまで昇温しながら超臨界二酸化炭素状態でペレットの内部に二酸化炭素ガスが浸透するように1時間保持した後、排気口を介して二酸化炭素ガスを排気して発泡体を形成した。発泡結果を下記表1に示した。前記表1から分かるように、比較例1で発泡された発泡体の発泡倍率は40倍であり、形成された発泡体は常温で0.5時間以内に収縮されて形態保持が不可能であった。実施例1~4で形成された発泡体の発泡倍率は40倍であり、形成された発泡体は90°Cのオーブンで24時間保持しても優れた形態安定性と寸法安定性を示した。"